(57)【要約】【課題】優れた長時間クリープ強度、優れた耐ポリチオン酸ＳＣＣ性、優れた耐孔食性及び優れた冷間加工性を有する、オーステナイト系ステンレス鋼を提供する。【解決手段】オーステナイト系ステンレス鋼は、質量％で、Ｃ：０．０１８０％未満、Ｓｉ：０．００１〜０．９００％、Ｍｎ：０．００１〜１．８００％、Ｐ：０．０４００％以下、Ｓ：０．０１００％以下、Ｃｕ：２．００〜４．５０％、Ｎｉ：９．００〜１６．００％、Ｃｒ：１５．００〜１９．００％、Ｎｂ：０．１００〜１．０００％、Ｂ：０．０００５〜０．０３００％、Ｓｎ：０．０００５〜０．０１００％、Ｎ：０．００９０％以下、及び、残部がＦｅ及び不純物からなり、式（１）を満たす化学組成を有する。  ０＜（Ｎｂ／９２．９＋Ｓｎ／１１８．６９＋Ｔａ／１８０．９５＋Ｔｉ／４７．９＋Ｈｆ／１７８．４９＋Ｖ／５０．９４−Ｃ／１２．０１−Ｎ／１４．０１）×Ｂ／１０．８１・・・（１）【選択図】なし【特許請求の範囲】
【請求項１】
質量％で、
Ｃ：０．０１８０％未満、
Ｓｉ：０．００１〜０．９００％、
Ｍｎ：０．００１〜１．８００％、
Ｐ：０．０４００％以下、
Ｓ：０．０１００％以下、
Ｃｕ：２．００〜４．５０％、
Ｎｉ：９．００〜１６．００％、
Ｃｒ：１５．００〜１９．００％、
Ｎｂ：０．１００〜１．０００％、
Ｂ：０．０００５〜０．０３００％、
Ｓｎ：０．０００５〜０．０１００％、
Ｎ：０．００９０％以下、
Ｍｏ：０〜２．００％、
Ｗ：０〜３．０％、
Ｃｏ：０〜３．０％、
Ｔａ：０〜１．０％、
Ｔｉ：０〜１．０％、
Ｖ：０〜１．０％、
Ｈｆ：０〜１．０％、
Ｃａ：０〜０．０２０％、
Ｍｇ：０〜０．０２０％、
希土類元素（ＲＥＭ）：０〜０．１００％、及び、
残部がＦｅ及び不純物からなり、式（１）を満たす化学組成を有する、オーステナイト系ステンレス鋼。
０＜（Ｎｂ／９２．９＋Ｓｎ／１１８．６９＋Ｔａ／１８０．９５＋Ｔｉ／４７．９＋Ｈｆ／１７８．４９＋Ｖ／５０．９４−Ｃ／１２．０１−Ｎ／１４．０１）×Ｂ／１０．８１・・・（１）
ここで、式（１）中の各元素記号には、その元素の含有量（質量％）が代入される。
【請求項２】
請求項１に記載のオーステナイト系ステンレス鋼であって、前記化学組成は質量％で、
Ｍｏ：０．１０〜２．００％、
Ｗ：０．１〜３．０％、及び、
Ｃｏ：０．１〜３．０％
からなる群から選択される１種又は２種以上を含有する、オーステナイト系ステンレス鋼。
【請求項３】
請求項１又は請求項２に記載のオーステナイト系ステンレス鋼であって、前記化学組成は質量％で、
Ｔａ：０．０１〜１．０％、
Ｔｉ：０．０１〜１．０％、
Ｖ：０．０１〜１．０％、及び、
Ｈｆ：０．０１〜１．０％
からなる群から選択される１種又は２種以上を含有する、オーステナイト系ステンレス鋼。
【請求項４】
請求項１〜請求項３のいずれか１項に記載のオーステナイト系ステンレス鋼であって、前記化学組成は質量％で、
Ｃａ：０．０００５〜０．０２０％、
Ｍｇ：０．０００５〜０．０２０％、及び、
希土類元素（ＲＥＭ）：０．０００５〜０．１００％
からなる群から選択される１種又は２種以上を含有する、オーステナイト系ステンレス鋼。
【発明の詳細な説明】
【技術分野】
【０００１】
本発明は、オーステナイト系ステンレス鋼に関する。
【背景技術】
【０００２】
近年、環境問題に対する意識の高まりを背景に、発電ボイラ、石油精製用プラント、及び石油化学用プラント等の高効率化が望まれている。これらのプラント等の高効率化を目的として、使用温度の高温化が進んでいる。そのため、これらのプラント等に使用されるオーステナイト系ステンレス鋼には、長時間の使用に耐え得るクリープ強度及び優れた耐食性、特に優れた耐ポリチオン酸粒界応力腐食割れ性及び優れた耐孔食性が求められている。
【０００３】
このような背景から、オーステナイト系ステンレス鋼の長時間クリープ強度及び耐食性、特に耐ポリチオン酸粒界応力腐食割れ性を改善するために、様々な技術が提案されている。
【０００４】
特開昭５０−０６７２１５号公報（特許文献１）に記載のステンレス鋼は、Ｃ：０．０３％以下、Ｓｉ：０．１〜４．０％、Ｍｎ：０．１〜５．０％、Ｃｒ：１５〜３０％、Ｎｉ：６〜２５％、Ｎｂ：０．０５〜０．３０％、Ｎ：０．０８〜０．４０％を含有し、かつＮｂ／Ｃ≧４とＮ／Ｃ≧５を満たし、残部が鉄及び不可避的不純物からなることを特徴とする。これにより、粒界腐食と粒界応力腐食割れ（ＳＣＣ）に強いステンレス鋼が得られる、と特許文献１に記載されている。
【０００５】
特開昭６０−２２４７６４号公報（特許文献２）に記載の高温用Ｎ含有オーステナイトステンレス鋼は、重量％で、Ｃ：０．０２％以下、Ｓｉ：１．０％以下、Ｍｎ：２．０％以下、Ｃｒ：１９〜２７％、Ｎｉ：１８〜３５％、Ｎ：０．０３〜０．１５％、残部Ｆｅ及び付随不純物からなる組成を有する。これにより、Ｃｌ-、Ｓの共存する３５０℃以上の高温環境下で使用する耐硫化、耐応力腐食割れ性に優れた高温用Ｎ含有オーステナイトステンレス鋼が得られる、と特許文献２に記載されている。
【０００６】
国際公開第２００９／０４４８０２号（特許文献３）に記載のオーステナイト系ステンレス鋼は、質量％で、Ｃ：０．０４％未満、Ｓｉ：１．５％以下、Ｍｎ：２％以下、Ｃｒ：１５〜２５％、Ｎｉ：６〜３０％、Ｎ：０．０２〜０．３５％、ｓｏｌ．Ａｌ：０．０３％以下を含むとともに、Ｎｂ：０．５％以下、Ｔｉ：０．４％以下、Ｖ：０．４％以下、Ｔａ：０．２％以下、Ｈｆ：０．２％以下及びＺｒ：０．２％以下のうちの１種又は２種以上を含有し、残部がＦｅ及び不純物からなり、不純物中のＰ、Ｓ、Ｓｎ、Ａｓ、Ｚｎ、Ｐｂ及びＳｂがそれぞれ、Ｐ：０．０４％以下、Ｓ：０．０３％以下、Ｓｎ：０．１％以下、Ａｓ：０．０１％以下、Ｚｎ：０．０１％以下、Ｐｂ：０．０１％以下及びＳｂ：０．０１％以下で、かつ下記の（１）式及び（２）式で表されるＦ１及びＦ２の値がそれぞれ、Ｆ１≦０．０７５及び０．０５≦Ｆ２≦１．７−９×Ｆ１を満足することを特徴とする。
Ｆ１＝Ｓ＋｛（Ｐ＋Ｓｎ）／２｝＋｛（Ａｓ＋Ｚｎ＋Ｐｂ＋Ｓｂ）／５｝・・・（１）
Ｆ２＝Ｎｂ＋Ｔａ＋Ｚｒ＋Ｈｆ＋２Ｔｉ＋（Ｖ／１０）・・・（２）
これにより、溶接時にＨＡＺに生じる液化割れを抑止できるとともに、高温で長時間使用された場合のＨＡＺでの耐脆化割れ性にも優れ、しかも、高い耐食性、なかでも、ポリチオン酸ＳＣＣに対する高い抵抗力を有するオーステナイト系ステンレス鋼が得られる、と特許文献３に記載されている。
【０００７】
特開２０１４−００５５０６号公報（特許文献４）に記載のオーステナイト系ステンレス鋼は、質量％で、Ｃ：０．０１８％未満、Ｓｉ：０．９％以下、Ｍｎ：１．８％以下、Ｐ：０．０４％以下、Ｓ：０．０１％以下、Ｃｕ：２．０〜４．５％、Ｎｉ：９〜１６％、Ｃｒ：１５〜１９％、Ｍｏ：５％以下、ｓｏｌ．Ａｌ：０．０４％以下、Ｎ：０．０２〜０．３％、Ｓｎ：０．００２〜０．１％、及び、Ｂ：０．００９％以下を含有し、さらに、Ｎｂ：０．９％以下、Ｔｉ：０．１５％以下、及び、Ｖ：０．４％以下からなる群から選択される１種又は２種以上を含有し、残部がＦｅ及び不純物からなり、式（１）〜式（３）を満たす。
０．２Ｃｕ＋３２５Ｓｎ≧１．５・・・（１）
Ｃｕ−１０Ｓｎ≧１．９・・・（２）
Ｃｕ＋３５Ｓｎ≦６．５・・・（３）
これにより、高温強度を有し、耐孔食性及び耐凝固割れ性に優れるオーステナイト系ステンレス鋼が得られる、と特許文献４に記載されている。
【先行技術文献】
【特許文献】
【０００８】
【特許文献１】特開昭５０−０６７２１５号公報
【特許文献２】特開昭６０−２２４７６４号公報
【特許文献３】国際公開第２００９／０４４８０２号
【特許文献４】特開２０１４−００５５０６号公報
【非特許文献】
【０００９】
【非特許文献１】工藤赳夫ら、「耐ポリチオン酸ＳＣＣ性に優れた加熱炉管用３４７ＡＰステンレス鋼の開発」、住友金属、３８（１９８６）、ｐ．１９０
【発明の概要】
【発明が解決しようとする課題】
【００１０】
従来、オーステナイト系ステンレス鋼を高温環境下で使用した場合に、耐ポリチオン酸ＳＣＣ性が低下することが知られていた。耐ポリチオン酸ＳＣＣ性の低下は、次の過程により生じると考えられている。オーステナイト系ステンレス鋼が高温に繰り返しさらされることで、固溶していたＣｒがＣｒ炭化物を形成する。Ｃｒ炭化物が粒界に析出すれば、その周辺、つまり粒界近傍のＣｒが欠乏する。Ｃｒが欠乏した領域をＣｒ欠乏領域という。Ｃｒ欠乏領域は耐食性が低い為、粒界近傍が選択的に腐食を受けやすくなる。これを鋭敏化という。鋭敏化により、オーステナイト系ステンレス鋼の耐ポリチオン酸ＳＣＣ性が低下する。
【００１１】
従来、高温環境で使用するオーステナイト系ステンレス鋼の耐ポリチオン酸ＳＣＣ性を高めるため、様々な検討がされてきた。たとえば、（１）Ｃ含有量を低減し、Ｃｒ炭化物の析出を抑制する方法、（２）ＣｒよりもＣと親和性の高いＴｉ、Ｎｂ、Ｔａ等の合金元素を添加してＣｒ炭化物の析出を抑制する方法、及び（３）Ｃｒを多量に添加して、Ｃｒ欠乏領域の形成を抑制する方法等が知られている。
【００１２】
たとえば、上述の特許文献２及び非特許文献１では、上記（１）Ｃ含有量を低減し、Ｃｒ炭化物の析出を抑制する方法が採用されている。この方法では、Ｃ含有量の低減に伴って、オーステナイト系ステンレス鋼の強度が低下する。そのため、特許文献２及び非特許文献１では、Ｎ含有量を高め、オーステナイト系ステンレス鋼の強度を高めている。つまり、低Ｃ、高Ｎの化学組成とすることで、高温環境で使用するオーステナイト系ステンレス鋼の耐ポリチオン酸ＳＣＣ性と強度とを両立している。
【００１３】
ところで、プラント等を建設する際には、オーステナイト系ステンレス鋼を加工する必要がある。加工は、冷間加工によって行われる。そのため、オーステナイト系ステンレス鋼には、優れた長時間クリープ強度及び優れた耐ポリチオン酸ＳＣＣ性に加え、優れた冷間加工性が求められる。
【００１４】
さらに、高温環境下においてプロセス流体と接触する鋼材には、ポリチオン酸ＳＣＣだけでなく、孔食が発生する可能性がある。そのため、このような鋼材には優れた耐孔食性も求められる。
【００１５】
しかしながら、上述の技術によっても、優れた長時間クリープ強度、優れた耐ポリチオン酸ＳＣＣ性、優れた耐孔食性及び優れた冷間加工性の全てを有するオーステナイト系ステンレス鋼が得られない場合があった。
【００１６】
本発明の目的は、優れた長時間クリープ強度、優れた耐ポリチオン酸ＳＣＣ性、優れた耐孔食性及び優れた冷間加工性を有する、オーステナイト系ステンレス鋼を提供することである。
【課題を解決するための手段】
【００１７】
本実施形態のオーステナイト系ステンレス鋼は、質量％で、Ｃ：０．０１８０％未満、Ｓｉ：０．００１〜０．９００％、Ｍｎ：０．００１〜１．８００％、Ｐ：０．０４００％以下、Ｓ：０．０１００％以下、Ｃｕ：２．００〜４．５０％、Ｎｉ：９．００〜１６．００％、Ｃｒ：１５．００〜１９．００％、Ｎｂ：０．１００〜１．０００％、Ｂ：０．０００５〜０．０３００％、Ｓｎ：０．０００５〜０．０１００％、Ｎ：０．００９０％以下、Ｍｏ：０〜２．００％、Ｗ：０〜３．０％、Ｃｏ：０〜３．０％、Ｔａ：０〜１．０％、Ｔｉ：０〜１．０％、Ｖ：０〜１．０％、Ｈｆ：０〜１．０％、Ｃａ：０〜０．０２０％、Ｍｇ：０〜０．０２０％、希土類元素（ＲＥＭ）：０〜０．１００％、及び、残部がＦｅ及び不純物からなり、式（１）を満たす化学組成を有する。
０＜（Ｎｂ／９２．９＋Ｓｎ／１１８．６９＋Ｔａ／１８０．９５＋Ｔｉ／４７．９＋Ｈｆ／１７８．４９＋Ｖ／５０．９４−Ｃ／１２．０１−Ｎ／１４．０１）×Ｂ／１０．８１・・・（１）
ここで、式（１）中の各元素記号には、その元素の含有量（質量％）が代入される。
【発明の効果】
【００１８】
本実施形態のオーステナイト系ステンレス鋼は、優れた長時間クリープ強度、優れた耐ポリチオン酸ＳＣＣ性、優れた耐孔食性及び優れた冷間加工性を有する。
【発明を実施するための形態】
【００１９】
本発明者らは、優れた耐ポリチオン酸ＳＣＣ性を有するオーステナイト系ステンレス鋼の長時間クリープ強度、耐孔食性及び冷間加工性を高める検討を行った。その結果、以下の知見を得た。
【００２０】
本発明者らの検討の結果、高温強度、特に、長時間にわたるクリープ強度と、冷間加工性と、耐孔食性とを両立させる場合、従来とは異なる方法を採用する必要があることが分かった。
【００２１】
表１は、後述の実施例の一部を抜粋したものである。
【００２２】
【表１】
2019189889.tif 000002
【００２３】
表１には、各鋼番号の化学組成、Ｆ１値及び評価結果を示す。Ｆ１値とは、Ｆ１＝（Ｎｂ／９２．９＋Ｓｎ／１１８．６９＋Ｔａ／１８０．９５＋Ｔｉ／４７．９＋Ｈｆ／１７８．４９＋Ｖ／５０．９４−Ｃ／１２．０１−Ｎ／１４．０１）×Ｂ／１０．８１の式から算出した値を示す。上記式において、各元素記号には、その元素の含有量（質量％）が代入される。また、長時間クリープ強度は、ＪＩＳ  Ｚ２２７１（２０１０）に準拠したクリープ破断試験で、８００℃、応力５０ＭＰａの条件で試験した場合の破断時間を示す。破断時間が１０００時間以上であれば白丸印（○）を、破断時間が１０００時間未満であればバツ印（×）を示す。冷間加工性は、ＪＩＳ  Ｇ０５６７（２０１２）に準拠した引張試験を室温で行った試験結果から算出した変形抵抗値σ0.4を示す。変形抵抗値σ0.4が７５０ＭＰａ未満であれば白丸印（○）を、変形抵抗値σ0.4が７５０ＭＰａ以上であればバツ印（×）を示す。耐孔食性は、ＪＩＳ  Ｇ０５７７（２０１４）に準拠した孔食電位の測定試験での孔食電位を示す。孔食電位Ｖが１．０×１０-1Ｖ以上であれば、白丸印（○）を、孔食電位Ｖが１．０×１０-1Ｖ未満であれば、バツ印（×）を示す。
【００２４】
表１を参照して、鋼番号Ａ１の鋼は、長時間クリープ破断強度、冷間加工性及び耐孔食性の評価結果が良好であった。一方で、鋼番号Ｂ１及びＢ１２〜Ｂ１６の鋼は、長時間クリープ破断強度、冷間加工性又は耐孔食性のいずれかが劣った。
【００２５】
本発明者らは、この原因を詳細に調査した。その結果、低Ｃとして耐ポリチオン酸ＳＣＣ性を高めた鋼において、従来とは異なりＮ含有量も低減し、さらに、Ｎｂ、Ｂ及びＳｎを共存させ、加えて、粒界強化に影響のある元素の含有量のバランスを適切に調整することによって初めて、長時間クリープ強度、耐孔食性及び冷間加工性の全てを高めることができるという、従来とは全く異なる知見を得た。
【００２６】
低Ｃとして耐ポリチオン酸ＳＣＣ性を高めた鋼において、低Ｎの条件下で、さらにＮｂ、Ｂ及びＳｎが共存し、且つ、粒界強化に影響のある元素の含有量が調整されて初めて長時間クリープ強度、耐孔食性及び冷間加工性の全てを高めることができる。Ｎｂは、粒界に偏析して、粒界を強化していると考えられる。しかしながら、表１を参照して、Ｂ１３及びＢ１５では、長時間クリープ強度が劣った。そのため、Ｎｂ単独では長時間クリープ強度を高めることはできず、Ｎｂと、一定量以上のＢ及びＳｎが共存して初めて長時間クリープ強度が高まる。また、Ｓｎも、Ｎｂと同様に粒界に偏析して、粒界を強化していると考えられる。しかしながら、表１を参照して、Ｂ１３及びＢ１４では、長時間クリープ強度が劣った。そのため、Ｓｎ単独では長時間クリープ強度を高めることはできず、Ｓｎと、一定量以上のＮｂ及びＢが共存して初めて長時間クリープ強度が高まる。Ｂは、Ｎｂ及びＳｎの粒界強化を補助していると考えられる。表１を参照して、Ｂ１３では、長時間クリープ強度が劣ったことから、一定量以上のＢの共存は必須である。
【００２７】
さらに、表１のＡ１とＢ１６とを比較して、粒界強化に影響のある元素同士の含有量のバランスを求めたＦ１＝（Ｎｂ／９２．９＋Ｓｎ／１１８．６９＋Ｔａ／１８０．９５＋Ｔｉ／４７．９＋Ｈｆ／１７８．４９＋Ｖ／５０．９４−Ｃ／１２．０１−Ｎ／１４．０１）×Ｂ／１０．８１が０超でなければ、長時間クリープ強度を高めることができない。すなわち、各元素の含有量が適切であるだけでは長時間クリープ強度を高めることはできず、各元素の含有量が適切な範囲に調整され、かつ、Ｆ１＞０である必要がある。
【００２８】
本発明者らはさらに、低Ｃとして耐ポリチオン酸ＳＣＣ性を高めた鋼において、低Ｎの条件下で、さらにＮｂ、Ｂ及びＳｎが共存し、且つ、粒界強化に影響のある元素の含有量が調整されれば、長時間クリープ強度に加えて、耐孔食性及び冷間加工性をも高めることができることを知見した。
【００２９】
本実施形態では、Ｎ含有量を低減することで、Ｎｂが窒化物を形成することを抑制する。Ｎｂ窒化物の形成を抑制することで、Ｎｂの固溶状態を維持し、Ｎｂの粒界強化の作用を高める。Ｎ含有量を低減すればさらに、冷間加工性が高まる。
【００３０】
以上の知見に基づき完成した本実施形態のオーステナイト系ステンレス鋼は、質量％で、Ｃ：０．０１８０％未満、Ｓｉ：０．００１〜０．９００％、Ｍｎ：０．００１〜１．８００％、Ｐ：０．０４００％以下、Ｓ：０．０１００％以下、Ｃｕ：２．００〜４．５０％、Ｎｉ：９．００〜１６．００％、Ｃｒ：１５．００〜１９．００％、Ｎｂ：０．１００〜１．０００％、Ｂ：０．０００５〜０．０３００％、Ｓｎ：０．０００５〜０．０１００％、Ｎ：０．００９０％以下、Ｍｏ：０〜２．００％、Ｗ：０〜３．０％、Ｃｏ：０〜３．０％、Ｔａ：０〜１．０％、Ｔｉ：０〜１．０％、Ｖ：０〜１．０％、Ｈｆ：０〜１．０％、Ｃａ：０〜０．０２０％、Ｍｇ：０〜０．０２０％、希土類元素（ＲＥＭ）：０〜０．１００％、及び、残部がＦｅ及び不純物からなり、式（１）を満たす化学組成を有する。
０＜（Ｎｂ／９２．９＋Ｓｎ／１１８．６９＋Ｔａ／１８０．９５＋Ｔｉ／４７．９＋Ｈｆ／１７８．４９＋Ｖ／５０．９４−Ｃ／１２．０１−Ｎ／１４．０１）×Ｂ／１０．８１・・・（１）
ここで、式（１）中の各元素記号には、その元素の含有量（質量％）が代入される。
【００３１】
本実施形態のオーステナイト系ステンレス鋼は、各元素の含有量が適切であり、かつ、式（１）を満たす化学組成を有する。そのため、優れた長時間クリープ強度、優れた耐ポリチオン酸ＳＣＣ性、優れた耐孔食性及び優れた冷間加工性を有する。
【００３２】
上記化学組成は、質量％で、Ｍｏ：０．１０〜２．００％、Ｗ：０．１〜３．０％、及び、Ｃｏ：０．１〜３．０％からなる群から選択される１種又は２種以上を含有してもよい。
【００３３】
この場合、オーステナイト系ステンレス鋼の高温強度がさらに高まる。
【００３４】
上記化学組成は、質量％で、Ｔａ：０．０１〜１．０％、Ｔｉ：０．０１〜１．０％、Ｖ：０．０１〜１．０％、及び、Ｈｆ：０．０１〜１．０％からなる群から選択される１種又は２種以上を含有してもよい。
【００３５】
この場合、オーステナイト系ステンレス鋼の鋭敏化がさらに抑制される。
【００３６】
上記化学組成は、質量％で、Ｃａ：０．０００５〜０．０２０％、Ｍｇ：０．０００５〜０．０２０％、及び、希土類元素（ＲＥＭ）：０．０００５〜０．１００％からなる群から選択される１種又は２種以上を含有してもよい。本実施形態においてＲＥＭとは、周期律表中の原子番号５７のランタン（Ｌａ）から原子番号７１のルテチウム（Ｌｕ）に、イットリウム（Ｙ）、及びスカンジウム（Ｓｃ）を加えた１７元素の総称である。ＲＥＭの含有量は、これらの元素の１種又は２種以上の総含有量を意味する。
【００３７】
この場合、オーステナイト系ステンレス鋼の熱間加工性が高まる。
【００３８】
以下、本実施形態のオーステナイト系ステンレス鋼について詳述する。
【００３９】
［化学組成］
本実施形態のオーステナイト系ステンレス鋼の化学組成は、次の元素を含有する。特に断りが無い限り、元素に関する％は質量％を意味する。
【００４０】
Ｃ：０．０１８０％未満
炭素（Ｃ）は、Ｃｒ炭化物を生成して析出し、耐ポリチオン酸ＳＣＣを引き起こす。Ｃはさらに、粒界を強化する元素（Ｎｂ、Ｓｎ、Ｔａ、Ｔｉ、Ｈｆ及びＶ）と結合して炭化物を生成する。この場合、これらの元素が粒界を強化する作用が低下する。そのため、Ｃ含有量は低い方が好ましい。Ｃ含有量は０．０１８０％未満である。Ｃ含有量の上限は好ましくは０．０１６０％未満であり、より好ましくは０．０１２０％である。一方、Ｃはより低い方が望ましいが、０．００５０％未満にすると経済性を損なう。そのため、Ｃを０．００５０％以上含有させてもよい。
【００４１】
Ｓｉ：０．００１〜０．９００％
シリコン（Ｓｉ）は溶製時に鋼を脱酸する。Ｓｉはさらに、鋼の耐酸化性及び耐水蒸気酸化性を高める。Ｓｉ含有量が低すぎれば、この効果が得られない。一方、Ｓｉはフェライト相を安定化する。そのため、Ｓｉ含有量が高すぎれば、高温で時効処理した場合にシグマ（σ）相が生成しやすくなる。この場合、高温環境下における組織安定性が低下し、鋼の靱性及び延性が低下する。したがって、Ｓｉ含有量は０．００１〜０．９００％である。Ｓｉ含有量の下限は好ましくは０．０２０％であり、より好ましくは０．１００％である。Ｓｉ含有量の上限は好ましくは０．８００％であり、より好ましくは０．７００％である。
【００４２】
Ｍｎ：０．００１〜１．８００％
マンガン（Ｍｎ）は、オーステナイト相を安定化する。Ｍｎはさらに、硫黄（Ｓ）による熱間加工性の低下を抑制する。Ｍｎはさらに、鋼を脱酸する。Ｍｎ含有量が低すぎれば、この効果が得られない。一方、Ｍｎ含有量が高すぎれば、σ相等の金属間化合物相の析出が促進される。この場合、高温環境下における組織安定性が低下し、鋼の靱性及び延性が低下する。したがって、Ｍｎ含有量は０．００１〜１．８００％である。Ｍｎ含有量の下限は好ましくは０．０２０％であり、より好ましくは０．１００％である。Ｍｎ含有量の上限は好ましくは１．７００％であり、より好ましくは１．６００％である。
【００４３】
Ｐ：０．０４００％以下
リン（Ｐ）は不純物である。Ｐは凝固時に粒界に偏析し、凝固割れ感受性を高める。そのため、Ｐ含有量は低い方が好ましい。したがって、Ｐ含有量は０．０４００％以下である。Ｐ含有量の上限は好ましくは０．０３５０％であり、より好ましくは０．０３００％である。本実施形態において、Ｐ含有量は検出限界以下（１ｐｐｍ未満）の場合も有り得る。一方、Ｐ含有量を極限まで低減すれば、脱リンによる製造コストが高くなる。そのため、Ｐ含有量の下限は好ましくは０％超、より好ましくは０．０００１％、さらに好ましくは０．００１０％である。
【００４４】
Ｓ：０．０１００％以下
硫黄（Ｓ）は不純物である。Ｓは凝固時に粒界に偏析し、凝固割れ感受性を高める。そのため、Ｓ含有量は低い方が好ましい。したがって、Ｓ含有量は０．０１００％以下である。Ｓ含有量の上限は好ましくは０．００５０％であり、より好ましくは０．００３０％である。一方、Ｓ含有量を極限まで低減すれば、脱硫による製造コストが高くなる。そのため、Ｓ含有量の下限は好ましくは０．０００１％である。
【００４５】
Ｃｕ：２．００〜４．５０％
銅（Ｃｕ）は鋼中に微細に析出して鋼の長時間クリープ強度を高める。Ｃｕ含有量が低すぎれば、この効果を得られない。一方、Ｃｕは粒界に偏析しやすい。そのため、Ｃｕ含有量が高すぎれば、凝固割れ感受性が高まる。したがって、Ｃｕ含有量は２．００〜４．５０％である。Ｃｕ含有量の下限は好ましくは２．２０％であり、より好ましくは２．５０％である。Ｃｕ含有量の上限は好ましくは４．００％であり、より好ましくは３．５０％である。
【００４６】
Ｎｉ：９．００〜１６．００％
ニッケル（Ｎｉ）はオーステナイト安定化元素である。Ｎｉは、長時間使用時における鋼組織を安定化する。そのため、Ｎｉは鋼の長時間クリープ強度を高める。Ｎｉ含有量が低すぎれば、この効果を得られない。一方、Ｎｉ含有量が高すぎれば、積層欠陥エネルギーが低下し、冷間加工性が低下する。Ｎｉ含有量が高すぎればさらに、コストが増大する。したがって、Ｎｉ含有量は９．００〜１６．００％である。Ｎｉ含有量の下限は好ましくは９．５０％であり、より好ましくは１０．００％である。Ｎｉ含有量の上限は好ましくは１５．５０％であり、より好ましくは１５．００％である。
【００４７】
Ｃｒ：１５．００〜１９．００％
クロム（Ｃｒ）は
高温での鋼の耐酸化性及び耐食性を高める。Ｃｒ含有量が低すぎれば、この効果を得られない。一方、Ｃｒはフェライト安定化元素である。そのため、Ｃｒ含有量が高すぎれば、高温でのオーステナイト相の安定性が低下する。この場合、鋼の長時間クリープ強度が低下する。したがって、Ｃｒ含有量は１５．００〜１９．００％である。Ｃｒ含有量の下限は好ましくは１５．２０％であり、より好ましくは１５．５０％であり、さらに好ましくは１５．８０％である。Ｃｒ含有量の上限は好ましくは１８．７０％であり、より好ましくは１８．５０％であり、さらに好ましくは１８．２０％である。
【００４８】
Ｎｂ：０．１００〜１．０００％
ニオブ（Ｎｂ）は、低Ｃ及び低Ｎの条件下で、Ｓｎ及びＢと共存することで、鋼の長時間クリープ強度を高める。Ｎｂは粒界に偏析して粒界を強化する。これにより、鋼の長時間クリープ強度を高める。Ｎｂの一部はさらに、母相に固溶して鋼の長時間クリープ強度を高める。Ｎｂ含有量が低すぎれば、この効果を得られない。一方、Ｎｂ含有量が高すぎれば、オーステナイト相の安定性が低下する。Ｎｂ含有量が高すぎればさらに、溶接性が低下する。したがって、Ｎｂ含有量は０．１００〜１．０００％である。Ｎｂ含有量の下限は好ましくは０．１５０％であり、より好ましくは０．２００％である。Ｎｂ含有量の上限は好ましくは０．９００％であり、より好ましくは０．７００％である。
【００４９】
Ｂ：０．０００５〜０．０３００％
ボロン（Ｂ）は低Ｃ及び低Ｎの条件下で、Ｎｂ及びＳｎと共存することで、鋼の長時間クリープ強度を高める。Ｂは、粒界に偏析してＮｂ及びＳｎの粒界強化を補助する。これにより、鋼の長時間クリープ強度を高める。Ｂ含有量が低すぎれば、この効果が得られない。一方、Ｂ含有量が高すぎれば、鋼の凝固割れ感受性が高まる。したがって、Ｂ含有量は０．０００５〜０．０３００％である。Ｂ含有量の下限は好ましくは０．０００８％であり、より好ましくは０．００１０％である。Ｂ含有量の上限は好ましくは０．０２００％未満であり、より好ましくは０．０１００％である。
【００５０】
Ｓｎ：０．０００５〜０．０１００％
スズ（Ｓｎ）は鋼の不導体被膜中に酸化物として存在し、鋼の耐孔食性を高める。Ｓｎはさらに、不導体被膜下の母相最表面に固溶した状態で濃化し、鋼の耐孔食性を高める。Ｓｎはさらに、低Ｃ及び低Ｎの条件下で、Ｎｂ及びＢと共存することで、Ｎｂの偏析による粒界強化を補助及び促進する。これにより、Ｓｎは鋼の長時間クリープ強度を高める。Ｓｎ含有量が低すぎれば、この効果が得られない。一方、Ｓｎは粒界に偏析しやすい。そのため、Ｓｎ含有量が高すぎれば、鋼の凝固割れ感受性が高まる。Ｓｎ含有量が高すぎれば、かえって鋼の高温強度が低下する。したがって、Ｓｎ含有量は０．０００５〜０．０１００％である。Ｓｎ含有量の下限は好ましくは０．０００８％であり、より好ましくは０．００１０％である。Ｓｎ含有量の上限は好ましくは０．００９０％であり、より好ましくは０．００８５％である。
【００５１】
Ｎ：０．００９０％以下
窒素（Ｎ）は粒界を強化する元素（Ｎｂ、Ｓｎ、Ｔａ、Ｔｉ、Ｈｆ及びＶ）と結合して窒化物を生成する。この場合、これらの元素の固溶を阻害し、これらの元素が粒界を強化する作用が低下する。この場合、鋼の長時間クリープ強度が低下する。また、Ｎ含有量が高すぎれば、溶接熱影響部での耐ポリチオン酸ＳＣＣ性及び冷間加工性が低下する。したがって、Ｎ含有量は０．００９０％以下である。Ｎ含有量の上限は好ましくは０．００８０％であり、さらに好ましくは０．００７０％である。一方、Ｎはオーステナイト安定化元素であり、鋼の組織を安定化させる。Ｎはさらに、粒内に微細な窒化物を形成して鋼の強度を高める。したがって、Ｎをたとえば０．００１０％以上含有させてもよい。
【００５２】
本実施形態によるオーステナイト系ステンレス鋼の化学組成の残部は、Ｆｅ及び不純物からなる。ここで、化学組成における不純物とは、オーステナイト系ステンレス鋼を工業的に製造する際に、原料としての鉱石、スクラップ、又は製造環境などから混入されるものであって、本実施形態のオーステナイト系ステンレス鋼に悪影響を与えない範囲で許容されるものを意味する。
【００５３】
［任意元素について］
本実施形態のオーステナイト系ステンレス鋼の化学組成はさらに、以下の任意元素を含有してもよい。
【００５４】
上述のオーステナイト系ステンレス鋼の化学組成はさらに、Ｆｅの一部に代えて、Ｍｏ、Ｗ及びＣｏからなる群から選択される１種又は２種以上を含有してもよい。これらの元素はいずれも任意元素であり、母相に固溶して鋼の高温強度を高める。この効果を得るために含有させてもよい。
【００５５】
Ｍｏ：０〜２．００％
モリブデン（Ｍｏ）は任意元素であり、含有されなくてもよい。すなわち、Ｍｏ含有量は０％であってもよい。含有される場合、Ｍｏは母相に固溶して高温強度を高める。Ｍｏはさらに、Ｃｒ炭化物の粒界析出を抑制する。Ｍｏが少しでも含有されれば、この効果がある程度得られる。一方、Ｍｏ含有量が高すぎれば、オーステナイト相の安定性が低下する。この場合、鋼の高温強度及び冷間加工性が低下する。したがって、Ｍｏ含有量は０〜２．００％である。Ｍｏ添加の効果を安定して得るためには、Ｍｏ含有量の下限は好ましくは０．１０％であり、より好ましくは０．２０％であり、さらに好ましくは０．３０％である。
【００５６】
Ｗ：０〜３．０％
タングステン（Ｗ）は任意元素であり、含有されなくてもよい。すなわち、Ｗ含有量は０％であってもよい。含有される場合、Ｗは母相に固溶して鋼の高温強度を高める。Ｗが少しでも含有されれば、この効果がある程度得られる。一方、Ｗ含有量が高すぎれば、オーステナイト相の安定性が低下する。この場合、鋼の高温強度及び冷間加工性が低下する。したがって、Ｗ含有量は０〜３．０％である。Ｗ添加の効果を安定して得るためには、Ｗ含有量の下限は好ましくは０．１％であり、より好ましくは０．２％であり、さらに好ましくは０．３％である。Ｗ含有量の上限は好ましくは１．５％であり、より好ましくは１．２％であり、さらに好ましくは１．０％である。
【００５７】
Ｃｏ：０〜３．０％
コバルト（Ｃｏ）は任意元素であり、含有されなくてもよい。すなわち、Ｃｏ含有量は０％であってもよい。Ｃｏはオーステナイト相を安定化する。そのため、Ｃｏが含有される場合、Ｃｏは母相に固溶して鋼の高温強度を高める。Ｃｏが少しでも含有されれば、この効果がある程度得られる。一方、Ｃｏ含有量が高すぎれば、コストが増大する。したがって、Ｃｏ含有量は０〜３．０％である。Ｃｏ添加の効果を安定して得るためには、Ｃｏ含有量の下限は好ましくは０．１％である。Ｃｏ含有量の上限は好ましくは２．５％であり、より好ましくは２．０％である。
【００５８】
上述のオーステナイト系ステンレス鋼の化学組成はさらに、Ｆｅの一部に代えて、Ｔａ、Ｔｉ、Ｖ及びＨｆからなる群から選択される１種又は２種以上を含有してもよい。これらの元素はいずれも任意元素であり、炭化物を形成して鋼の鋭敏化を抑制し、さらに、粒界強化作用を補助及び促進する。この効果を得るために含有させてもよい。
【００５９】
Ｔａ：０〜１．０％
タンタル（Ｔａ）は任意元素であり、含有されなくてもよい。すなわち、Ｔａ含有量は０％であってもよい。含有される場合、Ｔａは粒内で炭化物を形成し、Ｃｒ炭化物の粒界への析出を抑制する。これにより、Ｔａは鋼の耐粒界腐食性を高める。Ｔａはさらに、粒内に炭化物として析出し、鋼の高温強度を高める。Ｔａはさらに、Ｎｂの偏析による粒界強化を補助及び促進する。これにより、Ｔａは鋼の高温強度を高める。Ｔａが少しでも含有されれば、この効果がある程度得られる。一方、Ｔａ含有量が高すぎれば、Ｔａ炭化物が粒内に過剰に析出する。これにより、粒内の変形が妨げられ、粒界の脆化が助長される。したがって、Ｔａ含有量は０〜１．０％である。Ｔａ添加の効果を安定して得るためには、Ｔａ含有量の下限は好ましくは０．０１％であり、より好ましくは０．０３％であり、さらに好ましくは０．０５％である。Ｔａ含有量の上限は好ましくは０．９％であり、より好ましくは０．８％である。
【００６０】
Ｔｉ：０〜１．０％
チタン（Ｔｉ）は任意元素であり、含有されなくてもよい。すなわち、Ｔｉ含有量は０％であってもよい。含有される場合、Ｔｉは粒内で炭化物を形成し、Ｃｒ炭化物の粒界への析出を抑制する。これにより、Ｔｉは鋼の耐粒界腐食性を高める。Ｔｉはさらに、粒内に炭化物として析出し、鋼の高温強度を高める。Ｔｉはさらに、Ｎｂの偏析による粒界強化を補助及び促進する。これにより、Ｔｉは鋼の高温強度を高める。Ｔｉが少しでも含有されれば、この効果がある程度得られる。一方、Ｔｉ含有量が高すぎれば、Ｔｉ炭化物が粒内に過剰に析出する。これにより、粒内の変形が妨げられ、粒界の脆化が助長される。したがって、Ｔｉ含有量は０〜１．０％である。Ｔｉ添加の効果を安定して得るためには、Ｔｉ含有量の下限は好ましくは０．０１％であり、より好ましくは０．０３％であり、さらに好ましくは０．０５％である。Ｔｉ含有量の上限は好ましくは０．９％であり、より好ましくは０．８％である。
【００６１】
Ｖ：０〜１．０％
バナジウム（Ｖ）は任意元素であり、含有されなくてもよい。すなわち、Ｖ含有量は０％であってもよい。含有される場合、Ｖは粒内で炭化物を形成し、Ｃｒ炭化物の粒界への析出を抑制する。これにより、Ｖは鋼の耐粒界腐食性を高める。Ｖはさらに、粒内に炭化物として析出し、鋼の高温強度を高める。Ｖはさらに、Ｎｂの偏析による粒界強化を補助及び促進する。これにより、Ｖは鋼の高温強度を高める。Ｖが少しでも含有されれば、この効果がある程度得られる。一方、Ｖ含有量が高すぎれば、Ｖ炭化物が粒内に過剰に析出する。これにより、粒内の変形が妨げられ、粒界の脆化が助長される。したがって、Ｖ含有量は０〜１．０％である。Ｖ添加の効果を安定して得るためには、Ｖ含有量の下限は好ましくは０．０１％であり、より好ましくは０．０３％であり、さらに好ましくは０．０５％である。Ｖ含有量の上限は好ましくは０．９％であり、より好ましくは０．８％である。
【００６２】
Ｈｆ：０〜１．０％
ハフニウム（Ｈｆ）は任意元素であり、含有されなくてもよい。すなわち、Ｈｆ含有量は０％であってもよい。含有される場合、Ｈｆは粒内で炭化物を形成し、Ｃｒ炭化物の粒界への析出を抑制する。これにより、Ｈｆは鋼の耐粒界腐食性を高める。Ｈｆはさらに、粒内に炭化物として析出し、鋼の高温強度を高める。Ｈｆはさらに、Ｎｂの偏析による粒界強化を補助及び促進する。これにより、Ｈｆは鋼の高温強度を高める。Ｈｆが少しでも含有されれば、この効果がある程度得られる。一方、Ｈｆ含有量が高すぎれば、Ｈｆ炭化物が粒内に過剰に析出する。これにより、粒内の変形が妨げられ、粒界の脆化が助長される。したがって、Ｈｆ含有量は０〜１．０％である。Ｈｆ添加の効果を安定して得るためには、Ｈｆ含有量の下限は好ましくは０．０１％であり、より好ましくは０．０３％であり、さらに好ましくは０．０５％である。Ｈｆ含有量の上限は好ましくは０．９％であり、より好ましくは０．８％である。
【００６３】
上述のオーステナイト系ステンレス鋼の化学組成はさらに、Ｆｅの一部に代えて、Ｃａ、Ｍｇ及び希土類元素（ＲＥＭ）からなる群から選択される１種又は２種以上を含有してもよい。これらの元素はいずれも任意元素であり、鋼の熱間加工性を高める。この効果を得るために含有させてもよい。
【００６４】
Ｃａ：０〜０．０２０％
カルシウム（Ｃａ）は任意元素であり、含有されなくてもよい。すなわち、Ｃａ含有量は０％であってもよい。ＣａはＳ及びＯとの親和性が高い。そのため、Ｃａが含有される場合、Ｃａは溶製時に鋼を脱硫及び脱酸し、鋼の熱間加工性を高める。Ｃａはさらに、Ｓの粒界偏析に起因した凝固割れ感受性を低減する。Ｃａが少しでも含有されれば、この効果がある程度得られる。一方、Ｃａ含有量が高すぎれば、ＣａがＯと結合することにより、鋼の清浄性が低下し、かえって鋼の熱間加工性が低下する。したがって、Ｃａ含有量は０〜０．０２０％である。Ｃａ添加の効果を安定して得るためには、Ｃａ含有量の下限は好ましくは０．０００５％であり、より好ましくは０．００１０％である。Ｃａ含有量の上限は好ましくは０．０１５％であり、より好ましくは０．０１０％である。
【００６５】
Ｍｇ：０〜０．０２０％
マグネシウム（Ｍｇ）は任意元素であり、含有されなくてもよい。すなわち、Ｍｇ含有量は０％であってもよい。ＭｇはＳ及びＯとの親和性が高い。そのため、Ｍｇが含有される場合、Ｍｇは溶製時に鋼を脱硫及び脱酸し、鋼の熱間加工性を高める。Ｍｇはさらに、Ｓの粒界偏析に起因した凝固割れ感受性を低減する。Ｍｇが少しでも含有されれば、この効果がある程度得られる。一方、Ｍｇ含有量が高すぎれば、ＭｇがＯと結合することにより、鋼の清浄性が低下し、かえって鋼の熱間加工性が低下する。したがって、Ｍｇ含有量は０〜０．０２０％である。Ｍｇ添加の効果を安定して得るためには、Ｍｇ含有量の下限は好ましくは０．０００５％であり、より好ましくは０．００１０％である。Ｍｇ含有量の上限は好ましくは０．０１５％であり、より好ましくは０．０１０％である。
【００６６】
希土類元素（ＲＥＭ）：０〜０．１００％
希土類元素（ＲＥＭ）は任意元素であり、含有されなくてもよい。すなわち、ＲＥＭ含有量は０％であってもよい。ＲＥＭはＳ及びＯとの親和性が高い。そのため、ＲＥＭが含有される場合、ＲＥＭは溶製時に鋼を脱硫及び脱酸し、鋼の熱間加工性を高める。ＲＥＭはさらに、Ｓの粒界偏析に起因した凝固割れ感受性を低減する。ＲＥＭが少しでも含有されれば、この効果がある程度得られる。一方、ＲＥＭ含有量が高すぎれば、ＲＥＭがＯと結合することにより、鋼の清浄性が低下し、かえって鋼の熱間加工性が低下する。したがって、ＲＥＭ含有量は０〜０．１００％である。ＲＥＭ添加の効果を安定して得るためには、ＲＥＭ含有量の下限は好ましくは０．０００５％であり、より好ましくは０．００１０％であり、さらに好ましくは０．００２０％である。ＲＥＭ含有量の上限は好ましくは０．０７０％であり、より好ましくは０．０５０％である。希土類元素（ＲＥＭ）とは、周期律表中の原子番号５７のランタン（Ｌａ）から原子番号７１のルテチウム（Ｌｕ）に、イットリウム（Ｙ）、及びスカンジウム（Ｓｃ）を加えた１７元素の総称である。ＲＥＭの含有量は、これらの元素の１種又は２種以上の総含有量を意味する。
【００６７】
［式（１）について］
本実施形態によるオーステナイト系ステンレス鋼の化学組成は、式（１）を満たす。
０＜（Ｎｂ／９２．９＋Ｓｎ／１１８．６９＋Ｔａ／１８０．９５＋Ｔｉ／４７．９＋Ｈｆ／１７８．４９＋Ｖ／５０．９４−Ｃ／１２．０１−Ｎ／１４．０１）×Ｂ／１０．８１・・・（１）
ここで、式（１）中の各元素記号には、その元素の含有量（質量％）が代入される。
【００６８】
Ｆ１＝（Ｎｂ／９２．９＋Ｓｎ／１１８．６９＋Ｔａ／１８０．９５＋Ｔｉ／４７．９＋Ｈｆ／１７８．４９＋Ｖ／５０．９４−Ｃ／１２．０１−Ｎ／１４．０１）×Ｂ／１０．８１と定義する。Ｆ１が０以下である場合、固溶Ｎｂ及び固溶Ｓｎの粒界強化作用と、Ｔａ、Ｔｉ、Ｈｆ及びＢによる固溶Ｎｂ及び固溶Ｓｎの粒界強化の補助作用との相乗効果が得られない。このため、長時間クリープ強度が低下する。したがって、Ｆ１＞０である。Ｆ１の下限は好ましくは５×１０-8であり、より好ましくは１×１０-7であり、さらに好ましくは１．５×１０-7である。一方、Ｆ１が高すぎれば、オーステナイト系ステンレス鋼の溶接性が低下する可能性がある。したがって、Ｆ１の上限は好ましくは３×１０-5であり、より好ましくは２．８×１０-5であり、さらに好ましくは２．７×１０-5である。
【００６９】
［ミクロ組織について］
本実施形態のオーステナイト系ステンレス鋼のミクロ組織は、溶体化状態においてオーステナイト相からなり、他の相の析出は極めて少ない。
【００７０】
［析出物について］
本実施形態のオーステナイト系ステンレス鋼の化学組成は、Ｃ含有量が低い。そのため高温での使用中においては、炭化物の析出量は顕著に低い。また、本実施形態のオーステナイト系ステンレス鋼の化学組成は、Ｎ含有量が低い。そのため、窒化物の析出量は顕著に低い。一方、高温での使用中においては微細なＣｕ粒子が析出する。
【００７１】
［オーステナイト系ステンレス鋼の形状］
本実施形態のオーステナイト系ステンレス鋼の形状は特に限定されない。オーステナイト系ステンレス鋼の形状はたとえば、鋼管、鋼板、棒鋼及び線材である。
【００７２】
［製造方法］
以下、本実施形態のオーステナイト系ステンレス鋼の製造方法を説明する。
【００７３】
［準備工程］
準備工程では、初めに、上述の化学組成を有する溶鋼を製造する。溶鋼は、真空誘導溶解炉、電気炉、ＡＯＤ炉、及びＶＯＤ炉等を用いて製造できる。
【００７４】
次に、製造された溶鋼から素材を製造する。具体的には、溶鋼を用いて造塊法によりインゴットを製造する。必要に応じて、インゴットを熱間加工（熱間鍛造、及び熱間圧延等）して、スラブ、ブルーム又はビレットを製造する。溶鋼を用いて連続鋳造法により鋳片（スラブ、ブルーム、又はビレット）を製造してもよい。
【００７５】
製造された素材を熱間加工して、中間材又は最終製品を製造する。素材を鋼板に加工する場合はたとえば、熱間圧延でプレート又はコイル状に加工する。素材を鋼管に加工する場合はたとえば、熱間押出製管法や、マンネスマン製管法により管状に加工する。熱間加工の具体的な方法は特に限定されない。熱間加工の方法は、最終製品の形状に応じた方法が適宜選択される。
【００７６】
熱間加工の加工終了温度は、好ましくは１０５０℃以上である。この場合、Ｎｂ、Ｔｉ及びＶが母相中により十分に固溶するため、より優れた高温強度が得られる。
【００７７】
熱間加工後の素材（中間材）に対して、冷間加工を行ってもよい。中間材が鋼管である場合、冷間加工は冷間引抜きや冷間圧延である。冷間加工は１回実施してもよいし、複数回実施してもよい。冷間加工を実施する場合、後工程の熱処理時に再結晶又は整粒化を促進するため、最終の冷間加工での断面減少率を１０％以上にすることが好ましい。また、冷間加工を複数回実施する場合、冷間加工と冷間加工との間に中間熱処理を実施してもよい。
【００７８】
上述の熱間加工後、又は、その後に冷間加工を実施した場合には冷間加工後に、最終熱処理を実施する。最終の熱処理の加熱温度はたとえば１０５０℃以上である。加熱温度の上限は特に限定されないが、たとえば１３５０℃である。加熱温度が１３５０℃以下であれば、高温粒界割れ、延性低下、結晶粒の粗大化及び加工性の低下が抑制できる。
【００７９】
たとえば、以上の製造方法により、本実施形態のオーステナイト系ステンレス鋼が製造できる。一方、上述の製造方法は一例であり、他の製造方法によって製造されてもよい。
【実施例】
【００８０】
表２に示す化学組成を有するインゴットを、真空誘導溶解炉を用いて製造した。インゴットを熱間鍛造、熱間圧延及び冷間圧延して鋼板を製造した。鋼板は、厚さ１０．５ｍｍ、幅７０ｍｍ、長さ６００ｍｍの鋼板であった。続いて、固溶化熱処理として、鋼板を１１５０℃で１０分間加熱し、水冷した。
【００８１】
なお、表２に示した鋼のうち、Ａ１〜Ａ１６は本発明の範囲内の化学組成を有し、Ｂ１〜Ｂ１６は本発明の範囲外の化学組成を有した。なお、表１及び表２中、「−」と記載された箇所は、検出限界以下であることを示す。たとえばＰ含有量について検出限界以下とは、１ｐｐｍ未満であることを指す。
【００８２】
【表２】
2019189889.tif 000003
【００８３】
表２中、Ｆ１の欄には、Ｆ１＝（Ｎｂ／９２．９＋Ｓｎ／１１８．６９＋Ｔａ／１８０．９５＋Ｔｉ／４７．９＋Ｈｆ／１７８．４９＋Ｖ／５０．９４−Ｃ／１２．０１−Ｎ／１４．０１）×Ｂ／１０．８１として求めたＦ１の値を記載する。上記式において、各元素記号には、その元素の含有量（質量％）が代入される。
【００８４】
［クリープ破断試験］
各鋼番号の長時間クリープ強度を、ＪＩＳ  Ｚ２２７１（２０１０）に準拠したクリープ破断試験によって評価した。各鋼番号の固溶化熱処理後の鋼板から、クリープ破断試験片を採取した。試験片は、平行部の直径が６ｍｍ、標点間距離が３０ｍｍの丸棒試験片であった。試験片の採取は、試験時の引張方向が鋼板の圧延方向と平行になるように行った。クリープ破断試験の条件は、８００℃、応力５０ＭＰａであった。破断時間が１０００時間以上であった場合は、表３の長時間クリープ強度の欄に白丸印（○）を示す。破断時間が１０００時間未満であった場合は、表３の長時間クリープ強度の欄にバツ印（×）を示す。
【００８５】
［引張試験］
各鋼番号の冷間加工性を、ＪＩＳ  Ｇ０５６７（２０１２）に準拠した引張試験を室温で行うことにより求めた。各鋼番号の固溶化熱処理後の鋼板から、試験片を採取した。試験片は、平行部の直径が６ｍｍ、標点間距離が３０ｍｍの丸棒試験片であった。試験片の採取は、試験時の引張方向が鋼板の圧延方向と平行になるように行った。引張試験は室温で行った。引張試験は、０．２％耐力までは試験速度を０．３％／分とし、０．２％耐力から破断までは試験速度を７．５％／分として行った。
【００８６】
引張試験で得られた真応力−真ひずみ曲線において、最小二乗法による回帰を行った。回帰式には、σ＝Ｃεnを用いた。このとき、σ：真応力、Ｃ：定数、ε：真ひずみ、ｎ：加工硬化指数とした。得られた回帰式から、ε＝０．４のときの真応力σ0.4を変形抵抗値として算出した。変形抵抗値σ0.4が７５０ＭＰａ未満であった場合は、表３の冷間加工性の欄に白丸印（○）を示す。変形抵抗値σ0.4が７５０ＭＰａ以上であった場合は、表３の冷間加工性の欄にバツ印（×）を示す。
【００８７】
［孔食電位測定試験］
各鋼番号の孔食電位を、ＪＩＳ  Ｇ０５７７（２０１４）に準拠した孔食電位測定試験によって測定した。各鋼番号の鋼板から、厚さ５ｍｍ、直径１５ｍｍの円形の分極試験片を採取した。分極試験片を、ＪＩＳ  Ｇ０５７７（２０１４）に規定されるすきま腐食防止電極に装着した。アノード分極曲線を作成し、電流密度が１００μＡ／ｃｍ2を超えた最も高い電位を孔食電位Ｖとした。なお、照合電極には、飽和甘こう電極を用いた。孔食電位Ｖが１．０×１０-1Ｖ以上であった場合は、表３の耐孔食性の欄に白丸印（○）を示す。孔食電位Ｖが１．０×１０-1Ｖ未満であった場合は、表３の耐孔食性の欄にバツ印（×）を示す。
【００８８】
【表３】
2019189889.tif 000004
【００８９】
［評価結果］
表２及び表３を参照して、鋼番号Ａ１〜Ａ１６の鋼板の化学組成は適切だった。具体的には、低Ｃ及び低Ｎの条件下で、さらにＮｂ、Ｂ及びＳｎが共存し、且つ、式（１）を満たした。そのため、鋼番号Ａ１〜Ａ１６の鋼板は、優れた長時間クリープ強度、優れた耐孔食性及び優れた冷間加工性を有した。
【００９０】
一方で、鋼番号Ｂ１〜Ｂ１０の鋼板の化学組成は、各元素の含有量が適切ではなく、さらに、式（１）を満たさなかった。そのため、長時間クリープ強度、耐孔食性及び冷間加工性の少なくともいずれかが劣った。
【００９１】
鋼番号Ｂ１１の鋼板の化学組成は、Ｃ含有量が高すぎた。そのため、クリープ破断時間が１０００時間未満となり、長時間クリープ強度が劣った。
【００９２】
鋼番号Ｂ１２の鋼板の化学組成は、Ｎ含有量が高すぎた。そのため、クリープ破断時間が１０００時間未満となり、長時間クリープ強度が劣った。鋼番号Ｂ１２の鋼板はさらに、変形抵抗値σ0.4が７５０ＭＰａ以上となり、冷間加工性が劣った。
【００９３】
鋼番号Ｂ１３の鋼板の化学組成は、Ｂ含有量が低すぎた。そのため、クリープ破断時間が１０００時間未満となり、長時間クリープ強度が劣った。
【００９４】
鋼番号Ｂ１４の鋼板の化学組成は、Ｎｂ含有量が低すぎた。そのため、クリープ破断時間が１０００時間未満となり、長時間クリープ強度が劣った。
【００９５】
鋼番号Ｂ１５の鋼板の化学組成は、Ｓｎ含有量が低すぎた。そのため、クリープ破断時間が１０００時間未満となり、長時間クリープ強度が劣った。鋼番号Ｂ１５の鋼板はさらに、孔食電位Ｖが１．０×１０-1未満となり、耐孔食性が劣った。
【００９６】
鋼番号Ｂ１６の鋼板の化学組成は、各元素の含有量は適切であったものの、式（１）を満たさなかった。そのため、クリープ破断時間が１０００時間未満となり、長時間クリープ強度が劣った。
【００９７】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変更して実施することができる。